СПОСОБ ИЗГОТОВЛЕНИЯ ТЕПЛОВЫДЕЛЯЮЩИХ ЭЛЕМЕНТОВ ЯДЕРНОГО РЕАКТОРА И КОНТЕЙНЕР ДЛЯ ОСУЩЕСТВЛЕНИЯ ЭТОГО СПОСОБА

1. Способ изготовления тепловыделяющих элементов из керамических шариков, включающий этапы, на которых:
а) размещают керамические тепловыделяющие шарики в контейнере, выполненном из ультрапористого вещества,
б) уплотняют с помощью химической инфильтрации из паровой фазы по меньшей мере одного химического соединения,
в) удаляют контейнер.
2. Способ по п.1, в котором контейнер удаляют во время осуществления этапа б).
3. Способ по любому из пп.1 или 2, в котором этап б) включает инфильтрацию металлоорганического предшественника типа метилтрихлорсилана (MTS), в результате проведения которой получают матрицу из карбида кремния.
4. Способ по любому из пп.1 или 2, в котором удаление контейнера на этапе в) осуществляют путем шлифования или обработки резанием.
5. Способ по п.2, в котором этап б) включает в себя первый подэтап уплотнения продолжительностью 15 ч, проводимый перед удалением контейнера, и второй подэтап уплотнения продолжительностью 15 ч после удаления контейнера, при этом этап б) проводят при температуре около 1000°C.
6. Тепловыделяющий элемент реактора, полученный по способу в соответствии с любым из пп.1 или 2.
7. Тепловыделяющий элемент по п.6, степень уплотнения которого составляет по меньшей мере 90%.
8. Тепловыделяющий элемент по любому из пп.6 или 7, в котором все шарики имеют, по существу, одинаковый диаметр.
9. Тепловыделяющий элемент по любому из пп.6 или 7, в котором шарики выполнены из керамики и размещены в матрице из карбида кремния, полученной путем инфильтрации металлоорганического предшественника типа метилтрихлорсилана (MTS).
10. Контейнер для осуществления способа по любому из пп.1 или 2, изготовленный из по меньшей мере одного ультрапористого материала и снабженный покрытием, которое является антиадгезионным по отношению к химическому веществу, используемому для уплотнения, например, порошкообразному нитриду бора.
11. Контейнер по п.10, в котором ультрапористый материал имеет пористость около 98%.
12. Контейнер по любому из пп.10 или 11, в котором пористый материал представляет собой углеродную пену.
13. Контейнер по любому из пп.10 или 11, имеющий цилиндрическую форму с круговым поперечным сечением и содержащий дно на одном из концов.
14. Контейнер по п.13, внешний диаметр которого составляет от 9 до 11 мм, высота - от 12 до 14 мм, толщина стенки - от 0,4 до 1 мм и внутренняя глубина - около 10 мм.
15. Контейнер по любому из пп.10 или 11, изготовленный посредством механической обработки с помощью исходной формы.